(57)【要約】【課題】オリビン型リン酸塩の混合比率が低くても、効率的に熱安定性を向上させることができる、リチウムイオン二次電池用正極の製造方法を提供すること。【解決手段】（Ａ）第１正極活物質、導電材、バインダおよび溶媒を混合することにより、第１湿潤顆粒を調製する。（Ｂ）第１湿潤顆粒および第２正極活物質を混合することにより、第２湿潤顆粒を調製する。（Ｃ）第２湿潤顆粒を集電体の表面に配置することにより、リチウムイオン二次電池用正極を製造する。第１正極活物質は、層状岩塩型酸化物である。第２正極活物質は、オリビン型リン酸塩である。第１正極活物質および第２正極活物質の合計に対して、第２正極活物質が５質量％以上３０質量％以下の質量比率を有するように、第２湿潤顆粒が調製される。【選択図】図１
2018081787.tif 000002
【特許請求の範囲】
【請求項１】
第１正極活物質、導電材、バインダおよび溶媒を混合することにより、第１湿潤顆粒を調製すること、
前記第１湿潤顆粒および第２正極活物質を混合することにより、第２湿潤顆粒を調製すること、および
前記第２湿潤顆粒を集電体の表面に配置することにより、リチウムイオン二次電池用正極を製造すること、
を含み、
前記第１正極活物質は、層状岩塩型酸化物であり、
前記第２正極活物質は、オリビン型リン酸塩であり、
前記第１正極活物質および前記第２正極活物質の合計に対して、前記第２正極活物質が５質量％以上３０質量％以下の質量比率を有するように、前記第２湿潤顆粒が調製される、
リチウムイオン二次電池用正極の製造方法。
【発明の詳細な説明】
【技術分野】
【０００１】
本開示は、リチウムイオン二次電池用正極の製造方法に関する。
【背景技術】
【０００２】
特開２０１６−０７６３１７号公報（特許文献１）は、２種の正極活物質（層状岩塩型酸化物およびオリビン型リン酸塩）を含む正極を開示している。正極は、集電体の表面にペーストが塗布されることにより製造されている。
【先行技術文献】
【特許文献】
【０００３】
【特許文献１】特開２０１６−０７６３１７号公報
【発明の概要】
【発明が解決しようとする課題】
【０００４】
リチウムイオン二次電池の正極活物質として、層状岩塩型酸化物が知られている。層状岩塩型酸化物は理論容量が比較的高いため、電池の高容量化に有利である。しかし層状岩塩型酸化物は、充電状態における結晶構造が不安定である。そのため、層状岩塩型酸化物を含む正極には、充電状態の熱安定性に改善の余地がある。
【０００５】
リチウムイオン二次電池の正極活物質として、オリビン型リン酸塩も知られている。オリビン型リン酸塩は、強固な結晶構造を有するため、充電状態の熱安定性に優れる。さらにオリビン型リン酸塩は、たとえば内部短絡時の抵抗上昇が顕著である。これにより、たとえば内部短絡時の発熱の抑制が期待される。
【０００６】
そこで、特許文献１に示されるように、層状岩塩型酸化物とオリビン型リン酸塩とを混合して使用することが考えられる。しかしオリビン型リン酸塩は、層状岩塩型酸化物よりも理論容量が低い。したがって高容量と熱安定性との両立が困難である。
【０００７】
本開示の目的は、オリビン型リン酸塩の混合比率が低くても、効率的に熱安定性を向上させることができる、リチウムイオン二次電池用正極の製造方法を提供することである。
【課題を解決するための手段】
【０００８】
以下、本開示の技術的構成および作用効果が説明される。ただし、本開示の作用メカニズムは推定を含んでいる。作用メカニズムの正否により、本開示の発明の範囲が限定されるべきではない。
【０００９】
本開示のリチウムイオン二次電池用正極の製造方法は、以下の（Ａ）〜（Ｃ）を含む。
（Ａ）第１正極活物質、導電材、バインダおよび溶媒を混合することにより、第１湿潤顆粒を調製する。
（Ｂ）第１湿潤顆粒および第２正極活物質を混合することにより、第２湿潤顆粒を調製する。
（Ｃ）第２湿潤顆粒を集電体の表面に配置することにより、リチウムイオン二次電池用正極を製造する。
第１正極活物質は、層状岩塩型酸化物である。第２正極活物質は、オリビン型リン酸塩である。第１正極活物質および第２正極活物質の合計に対して、第２正極活物質が５質量％以上３０質量％以下の質量比率を有するように、第２湿潤顆粒が調製される。
【００１０】
以下「リチウムイオン二次電池用正極」が「正極」と略記される場合がある。
従来、正極の前駆体としてペーストが普及している。「ペースト」とは、正極活物質、導電材およびバインダが溶媒中に分散されることにより調製される分散液である。ペーストが集電体の表面に塗布され、乾燥されることにより正極が製造される。オリビン型リン酸塩は、凝集しやすい性質を有する。層状岩塩型酸化物およびオリビン型リン酸塩の両方を含むペーストでは、オリビン型リン酸塩が溶媒中で凝集するため、オリビン型リン酸塩が偏在した正極が製造されることになる。オリビン型リン酸塩が偏在している場合、オリビン型リン酸塩の優れた熱安定性が正極全体に反映され難いと考えられる。さらに内部短絡時のオリビン型リン酸塩の抵抗上昇も、正極全体に反映され難いと考えられる。そのため、所望の熱安定性を得るために、オリビン型リン酸塩を多量に添加する必要が生じていると考えられる。
【００１１】
本開示の製造方法では、正極の前駆体として湿潤顆粒が使用される。前述のようにペーストでは、溶媒中に粉粒体（正極活物質等）が分散している。他方、湿潤顆粒では、粉粒体中に溶媒が分散していると考えてよい。
【００１２】
第１湿潤顆粒は、第１正極活物質（層状岩塩型酸化物）、導電材およびバインダが湿式造粒されることにより調製される。第１湿潤顆粒は、複合粒子の集合体である。第１湿潤顆粒に含まれる各複合粒子は、それぞれ、第１正極活物質、導電材、バインダおよび溶媒を含む。次いで第１湿潤顆粒および第２正極活物質（オリビン型リン酸塩）が攪拌されることにより、第２湿潤顆粒が調製される。このとき第２正極活物質は、各複合粒子の表面に付着すると考えられる。すなわち、第２正極活物質が複合粒子の表面に配置されると考えられる。最後に第２湿潤顆粒が集電体の表面に配置されることにより正極が製造される。
【００１３】
このようにして製造された正極では、第２正極活物質が偏在することなく、略均等に分布していると考えられる。そのため第２正極活物質（オリビン型リン酸塩）の優れた熱安定性が、正極全体に反映されやすいと考えられる。さらに、この正極では、第１正極活物質が集まった区画（複合粒子に由来する部分）が、第２正極活物質によって仕切られた構造が含まれると考えられる。これにより、内部短絡時、オリビン型リン酸塩の抵抗上昇が効率よく正極全体に反映され、発熱が抑制されると考えられる。
【００１４】
以上より、本開示の製造方法は、オリビン型リン酸塩の混合比率が低率（すなわち５質量％以上３０質量％以下）であっても、効率的に熱安定性を向上させることができると考えられる。
【図面の簡単な説明】
【００１５】
【図１】図１は、本開示の実施形態に係るリチウムイオン二次電池用正極の製造方法の概略を示すフローチャートである。
【図２】図２は、第１湿潤顆粒を示す概念図である。
【図３】図３は、第２湿潤顆粒を示す概念図である。
【図４】図４は、塗布装置の一例を示す概略図である。
【図５】図５は、本開示の実施形態に係るリチウムイオン二次電池用正極の構成を示す断面概念図である。
【発明を実施するための形態】
【００１６】
以下、本開示の実施形態（以下「本実施形態」と記される）が説明される。ただし、以下の説明は、本開示の発明の範囲を限定するものではない。
【００１７】
＜リチウムイオン二次電池用正極の製造方法＞
図１は、本実施形態に係るリチウムイオン二次電池用正極の製造方法の概略を示すフローチャートである。本実施形態の製造方法は、（Ａ）第１湿潤顆粒の調製、（Ｂ）第２湿潤顆粒の調製、および（Ｃ）正極の製造、を含む。
【００１８】
《（Ａ）第１湿潤顆粒の調製》
本実施形態の製造方法は、（Ａ）第１正極活物質、導電材、バインダおよび溶媒を混合することにより、第１湿潤顆粒を調製することを含む。
【００１９】
第１湿潤顆粒は、湿式造粒により調製される。造粒操作は、一般的な攪拌混合装置により実施され得る。すなわち攪拌混合装置の攪拌槽において、第１正極活物質、導電材、バインダおよび溶媒が攪拌、混合されることにより、第１湿潤顆粒が調製され得る。第１湿潤顆粒は、たとえば、７２〜８５質量％の固形分率を有するように調製されてもよい。固形分率は、溶媒以外の成分の質量比率を示す。図２は、第１湿潤顆粒を示す概念図である。第１湿潤顆粒１０は、複合粒子５の集合体である。各複合粒子５は、第１正極活物質１、導電材３および溶媒（図示せず）を含む。
【００２０】
（第１正極活物質）
第１正極活物質は層状岩塩型酸化物である。本実施形態の層状岩塩型酸化物は、層状岩塩型結晶構造を有するリチウム遷移金属複合酸化物である。
層状岩塩型酸化物は下記式（Ｉ）：
ＬｉＭａＯ2  （Ｉ）
（ただし式（Ｉ）中、Ｍａは、Ｎｉ、Ｃｏ、ＭｎおよびＡｌからなる群より選択される少なくとも１種である）
によって表される。
【００２１】
層状岩塩型酸化物の具体例としては、たとえば、ＬｉＣｏＯ2、ＬｉＮｉＯ2、ＬｉＭｎＯ2、ＬｉＮｉ0.5Ｍｎ0.5Ｏ2、ＬｉＮｉ0.5Ｃｏ0.3Ｍｎ0.2Ｏ2、ＬｉＮｉ0.6Ｃｏ0.2Ｍｎ0.2Ｏ2、ＬｉＮｉ0.4Ｃｏ0.2Ｍｎ0.4Ｏ2、ＬｉＮｉ0.4Ｃｏ0.4Ｍｎ0.2Ｏ2、ＬｉＮｉ1/3Ｃｏ1/3Ｍｎ1/3Ｏ2、ＬｉＮｉ0.8Ｃｏ0.15Ａｌ0.05Ｏ2、ＬｉＮｉ0.7Ｃｏ0.2Ａｌ0.1Ｏ2、ＬｉＮｉ0.6Ｃｏ0.2Ａｌ0.2Ｏ2等が挙げられる。
【００２２】
高容量化の観点から、上記式（Ｉ）においてＭａはＮｉを含むことが好ましい。たとえばＮｉは、１モルのＭａのうち０．３モル以上を占めてもよいし、０．５モル以上を占めてもよいし、０．７モル以上を占めてもよい。上記式（Ｉ）において、１モルのＭａには、たとえば、Ｎｉ、Ｃｏ、ＭｎおよびＡｌ以外の元素が０．０５モル未満含まれていてもよい。Ｎｉ、Ｃｏ、ＭｎおよびＡｌ以外の元素としては、たとえば、Ｆ、Ｓ、Ｓｉ、Ｔｉ、Ｃｒ、Ｖ、Ｐ、Ｚｎ、Ｇａ、Ｇｅ、Ｚｒ、Ｎｂ、Ｍｏ、Ｈｆ、Ｗ等が挙げられる。第１正極活物質は、１種の層状岩塩型酸化物を単独で含んでいてもよいし、２種以上の層状岩塩型酸化物を含んでいてもよい。
【００２３】
第１正極活物質は、たとえば、１〜２０μｍの平均粒径を有してもよい。平均粒径は、レーザ回折散乱法によって測定される体積基準の粒度分布において微粒側から累積５０％の粒径を示すものとする。
【００２４】
導電材は特に限定されるべきではない。導電材は、たとえば、導電性の炭素材料を含む。炭素材料としては、たとえば、アセチレンブラック（ＡＢ）、サーマルブラック、ファーネスブラック、黒鉛、気相成長炭素繊維（ＶＧＣＦ）、カーボンナノチューブ（ＣＮＴ）等が挙げられる。導電材は、１種の炭素材料を単独で含んでもよいし、２種以上の炭素材料を含んでもよい。１００質量部の正極活物質（第１正極活物質および第２正極活物質の合計）に対して、導電材は、たとえば、１〜１５質量部でよい。
【００２５】
バインダも特に限定されるべきではない。バインダは、たとえば、結着性の高分子化合物を含む。高分子化合物としては、たとえば、ポリフッ化ビニリデン（ＰＶｄＦ）、ポリテトラフルオロエチレン（ＰＴＦＥ）、カルボキシメチルセルロース（ＣＭＣ）、ポリアクリル酸（ＰＡＡ）等が挙げられる。バインダは、１種の高分子化合物を単独で含んでもよいし、２種以上の高分子化合物を含んでもよい。１００質量部の正極活物質に対して、バインダは、たとえば、１〜５質量部でよい。
【００２６】
溶媒も特に限定されるべきではない。ただし、バインダと馴染みやすい溶媒が望ましい。たとえば、ＰＶｄＦがバインダとして使用される場合、Ｎ−メチル−２−ピロリドン（ＮＭＰ）が溶媒として使用され得る。
【００２７】
《（Ｂ）第２湿潤顆粒の調製》
本実施形態の製造方法は、（Ｂ）第１湿潤顆粒および第２正極活物質を混合することにより、第２湿潤顆粒を調製することを含む。
【００２８】
第２湿潤顆粒も攪拌混合装置により調製され得る。すなわち攪拌混合装置の攪拌槽において、第１湿潤顆粒および第２正極活物質が攪拌、混合されることにより、第２湿潤顆粒が調製され得る。この際、溶媒が追加されることにより、固形分率が調整されてもよい。第２湿潤顆粒は、たとえば、７２〜８２質量％の固形分率を有するように調製されてもよい。図３は、第２湿潤顆粒を示す概念図である。第２湿潤顆粒２０において、第２正極活物質２は、複合粒子５の表面に配置されている。
【００２９】
（第２正極活物質）
第２正極活物質はオリビン型リン酸塩である。本実施形態のオリビン型リン酸塩は、オリビン型結晶構造を有するリチウム遷移金属複合リン酸塩である。
オリビン型リン酸塩は下記式（ＩＩ）：
ＬｉＭｂＰＯ4  （ＩＩ）
（ただし式（ＩＩ）中、Ｍｂは、Ｆｅ、Ｎｉ、ＣｏおよびＭｎからなる群より選択される少なくとも１種である）
によって表される。
【００３０】
オリビン型リン酸塩の具体例としては、たとえば、ＬｉＦｅＰＯ4、ＬｉＭｎＰＯ4、ＬｉＭｎ0.5Ｆｅ0.5ＰＯ4、ＬｉＭｎ0.8Ｆｅ0.2ＰＯ4、ＬｉＭｎ0.2Ｆｅ0.8ＰＯ4、ＬｉＣｏＰＯ4、ＬｉＮｉＰＯ4等が挙げられる。
【００３１】
熱安定性の観点から、上記式（ＩＩ）においてＭｂは、Ｆｅ、Ｍｎを含むことが好ましい。たとえば、Ｆｅは、１モルのＭｂのうち０．３モル以上を占めてもよいし、０．５モル以上を占めてもよいし、０．８モル以上を占めてもよい。上記式（ＩＩ）において、１モルのＭｂには、Ｆｅ、Ｎｉ、ＣｏおよびＭｎ以外の元素が０．０５モル未満含まれていてもよい。Ｆｅ、Ｎｉ、ＣｏおよびＭｎ以外の元素としては、たとえば、Ｆ、Ｓ、Ａｌ、Ｓｉ、Ｔｉ、Ｃｒ、Ｖ、Ｐ、Ｚｎ、Ｇａ、Ｇｅ、Ｚｒ、Ｎｂ、Ｍｏ、Ｈｆ、Ｗ等が挙げられる。オリビン型リン酸塩は、その表面に炭素膜を含んでもよい。第２正極活物質は、１種のオリビン型リン酸塩を単独で含んでもよいし、２種以上のオリビン型リン酸塩を含んでもよい。第２正極活物質は、たとえば、１〜２０μｍの平均粒径を有してもよい。
【００３２】
本実施形態では、第１正極活物質および第２正極活物質の合計に対して、第２正極活物質が５質量％以上３０質量％以下の質量比率を有するように、第２湿潤顆粒が調製される。第２正極活物質の質量比率が５質量％未満であると、所望の熱安定性が得られない可能性がある。第２正極活物質の質量比率が３０質量％を超えると、容量低下が大きく望ましくない。第２正極活物質の質量比率は、好ましくは１５質量％以下であり、より好ましくは１０質量％以下である。第２正極活物質の質量比率がこれらの範囲内であることにより、いっそう高容量なリチウムイオン二次電池用正極が提供され得る。
【００３３】
《（Ｃ）正極の製造》
本実施形態の製造方法は、（Ｃ）第２湿潤顆粒を集電体の表面に配置することにより、リチウムイオン二次電池用正極を製造することを含む。
【００３４】
図４は、塗布装置の一例を示す概略図である。塗布装置２００は、３本の回転ロールにより構成されている。すなわち塗布装置２００は、第１回転ロール２０１、第２回転ロール２０２、および第３回転ロール２０３を含む。各回転ロールは、図示されていない駆動装置に接続されている。各回転ロールは、各回転ロールに描かれた曲線矢印の方向に回転駆動する。第２回転ロール２０２は、たとえば、第１回転ロール２０１よりも速い周速を有してもよい。第３回転ロール２０３は、たとえば、第２回転ロール２０２よりも速い周速を有してもよい。
【００３５】
第２湿潤顆粒２０は、第１回転ロール２０１と第２回転ロール２０２との間のロール隙に供給される。当該ロール隙では、第２湿潤顆粒２０がシート状に成形される。これによりシート１０２が得られる。第２回転ロール２０２は、シート１０２を、第２回転ロール２０２と第３回転ロール２０３との間のロール隙に供給する。第３回転ロール２０３は、集電体１０１を、第２回転ロール２０２と第３回転ロール２０３との間のロール隙に供給する。当該ロール隙では、シート１０２が集電体１０１の表面に押し付けられることにより、シート１０２が集電体１０１の表面に配置される。すなわち、第２湿潤顆粒２０が集電体１０１の表面に配置される。以上より、正極１００が製造される。
【００３６】
その後、正極１００が乾燥されてもよい。シート１０２は、集電体１０１の両面に配置され得る。正極１００は、リチウムイオン二次電池の仕様に合わせて、所定の寸法に加工される。ここでの加工は、圧延、裁断を含む。
【００３７】
《リチウムイオン二次電池用正極》
図５は、本実施形態に係るリチウムイオン二次電池用正極の構成を示す断面概念図である。正極１００は、集電体１０１およびシート１０２を含む。集電体１０１は、たとえば、１〜３０μｍの厚さを有してもよい。集電体１０１は、たとえば、アルミニウム（Ａｌ）箔でよい。Ａｌ箔は、純Ａｌ箔であってもよいし、Ａｌ合金箔であってもよい。
【００３８】
シート１０２は、集電体１０１の表面に配置されている。シート１０２は、たとえば、１０〜１５０μｍの厚さを有してもよい。シート１０２は、いわゆる正極合材層に相当する。シート１０２は、第１正極活物質１、第２正極活物質２、導電材３およびバインダ（図示されず）を含む。第２正極活物質２は、第１正極活物質１および第２正極活物質２の合計に対して、５質量％以上３０質量％以下の質量比率を有する。
【００３９】
第２正極活物質２は、シート１０２全体に略均等に分布している。そのため、第２正極活物質２（オリビン型リン酸塩）の混合比率が低くても、第２正極活物質２の優れた熱安定性が、シート１０２全体に反映されやすいと考えられる。さらにシート１０２には、複合粒子５（図１および図２を参照）に由来する区画が含まれる。当該区画には、第１正極活物質１が集まっている。第２正極活物質２は、区画同士を仕切るように分布している。これにより、内部短絡時、第２正極活物質２の抵抗上昇が効率よく正極全体に反映され、発熱が抑制されると考えられる。
【００４０】
正極１００は、高容量と熱安定性と両立し得る。この正極を備えるリチウムイオン二次電池は、たとえば、プラグインハイブリッド自動車（ＰＨＶ）、ハイブリッド自動車（ＨＶ）、電気自動車（ＥＶ）の動力電源等に好適である。ただし、本実施形態の正極を備えるリチウムイオン二次電池の用途は、こうした車載用途に限定されるべきではない。本実施形態の正極を備えるリチウムイオン二次電池は、あらゆる用途に適用可能である。
【実施例】
【００４１】
以下、実施例が説明される。ただし以下の例は、本開示の発明の範囲を限定するものではない。
【００４２】
＜実施例１＞
以下の材料が準備された。
第１正極活物質：ＬｉＮｉxＣｏyＡｌzＯ2(ｘ＞０、ｙ＞０、ｚ＞０、ｘ＋ｙ＋ｚ＝１)
第２正極活物質：ＬｉＦｅＰＯ4
導電材：ＡＢ
バインダ：ＰＶｄＦ
溶媒：ＮＭＰ
集電体：Ａｌ箔
【００４３】
《（Ａ）第１湿潤顆粒の調製》
９５質量部の第１正極活物質、４．３質量部の導電材、３．２質量部のバインダおよび所定量の溶媒が混合されることにより、第１湿潤顆粒が調製された。
【００４４】
《（Ｂ）第２湿潤顆粒の調製》
上記で得られた第１湿潤顆粒の全量、および５質量部の第２正極活物質が混合されることにより、第２湿潤顆粒が調製された。すなわち、第１正極活物質および第２正極活物質の合計に対して、第２正極活物質が５質量％の質量比率を有するように、第２湿潤顆粒が調製された。第２湿潤顆粒の固形分率は７８質量％とされた。第２湿潤顆粒の固形分の組成は、質量比で「正極活物質：導電材：バインダ＝９３：４：３」である。ここでの正極活物質は、第１正極活物質および第２正極活物質の合計を示す。
【００４５】
《（Ｃ）正極の製造》
図２に示される塗工装置によって、第２湿潤顆粒が集電体の表面に配置され、乾燥された。以上より正極が製造された。
【００４６】
＜実施例２〜４、比較例１＞
下記表１に示されるように、第１正極活物質および第２正極活物質の合計に対する第２正極活物質の質量比率が変更されることを除いては、実施例１と同じ製造方法により正極が製造された。実施例１〜４ならびに比較例１は、「二段階造粒」により湿潤顆粒が調製された例に相当する。
【００４７】
＜比較例２＞
１００質量部の第１正極活物質、４．３質量部の導電材、３．２質量部のバインダおよび所定量の溶媒が混合されることにより、正極ペーストが調製された。正極ペーストの固形分率は７０質量％とされた。正極ペーストの固形分の組成は、質量比で「第１正極活物質：導電材：バインダ＝９３：４：３」である。ダイコータにより、正極ペーストが集電体の表面に塗布され、乾燥された。これにより正極が製造された。
【００４８】
＜比較例３＞
９５質量部の第１正極活物質、５質量部の第２正極活物質、４．３質量部の導電材、３．２質量部のバインダおよび所定量の溶媒が混合されることにより、正極ペーストが調製された。これを除いては比較例２と同じ製造方法により正極が製造された。
【００４９】
＜比較例４〜６＞
下記表１に示されるように、第１正極活物質および第２正極活物質の合計に対する第２正極活物質の質量比率が変更されることを除いては、比較例３と同じ製造方法により正極が製造された。比較例３〜６は、ペーストの調製において第１正極活物質および第２正極活物質が一括混合された例に相当する。
【００５０】
＜評価＞
各例で製造された正極を備えるリチウムイオン二次電池が製造された。電池容量が測定された。結果は、下記表１の「容量」の欄に示されている。「容量」の欄に示される数値は、比較例２の電池容量が１００とされた場合の相対値である。電池の内部抵抗が測定された。結果は下記表１の「抵抗」の欄に示されている。釘刺し試験における電池表面の最高到達温度が測定された。結果は下記表１の「到達温度」の欄に示されている。到達温度が低い程、熱安定性が高いことを示している。
【００５１】
【表１】
2018081787.tif 000003
【００５２】
＜結果＞
比較例２は、釘刺し試験における到達温度が高い。正極が第２正極活物質（オリビン型リン酸塩）を含まず、第１正極活物質（層状岩塩型酸化物）のみを含むためと考えられる。
【００５３】
実施例１〜４（湿潤顆粒）は、比較例３〜６（ペースト）に比して、温度上昇の抑制効果（熱安定性の向上効果）が顕著である。実施例の正極内では、第２正極活物質の熱安定性が正極全体に反映されやすく、なおかつ第２正極活物質の抵抗上昇が正極全体に反映されやすいように、第２正極活物質が配置されていると考えられる。したがって実施例の構成によれば、第２正極活物質の混合比率を低く抑えつつ、電池の熱安定性を高めることができる。すなわち、高容量と熱安定性との両立が可能である。
【００５４】
比較例１および実施例１の結果から、温度上昇の抑制効果が得られるためには、第２正極活物質の質量比率が５質量％以上であることを要すると考えられる。今回の実施例では、第２正極活物質の質量比率が３０質量％までの範囲において、熱安定性の向上効果が認められた。第２正極活物質の質量比率が３０質量％を超えると、容量低下が大きくなるため、電池の高容量化が困難と予想される。したがって、第２正極活物質の質量比率は５質量％以上３０質量％以下であることを要する。
【００５５】
今回開示された実施形態および実施例はすべての点で例示であって、制限的なものではないと考えられるべきである。本開示の発明の範囲は、特許請求の範囲によって示され、特許請求の範囲と均等の意味および範囲内でのすべての変更が含まれることが意図される。
【符号の説明】
【００５６】
１  第１正極活物質、２  第２正極活物質、３  導電材、５  複合粒子、１０  第１湿潤顆粒、２０  第２湿潤顆粒、１００  正極、１０１  集電体、１０２  シート、２００  塗布装置、２０１  第１回転ロール、２０２  第２回転ロール、２０３  第３回転ロール。
【図１】
2018081787.tif 000004
【図２】
2018081787.tif 000005
【図３】
2018081787.tif 000006
【図４】
2018081787.tif 000007
【図５】
2018081787.tif 000008